СПОСОБ ЭЛЕКТРОПРЯДЕНИЯ

1. Способ электропрядения волокна из электропроводящего раствора полимера в присутствии электрического поля между мундштуком и источником заземления, при этом полимер до и во время процесса электропрядения подвергают реакции сшивания.
2. Способ по п.1, в котором полимер по длине основной цепи полимера имеет сшиваемые группы.
3. Способ по п.2, в котором сшиваемые группы вступают в реакцию с влагой.
4. Способ по п.3, в котором сшиваемыми группами являются силановые группы.
5. Способ по п.2, в котором полимером является (мет)акриловый полимер.
6. Способ по п.2, в котором полимером является (мет)акриловый полимер, имеющий силановые группы.
7. Способ по п.2, в котором полимер помимо имеющихся сшиваемых групп также имеет и группы, выбираемые из карбоксила и гидроксила.
8. Способ по п.2, в котором полимер имеет силановые группы, карбоксильные группы, гидроксильные группы и азотсодержащие группы.
9. Способ по п.2, в котором силановые группы в полимере присутствуют в количестве в диапазоне от 0,2 до 20 мас.% кремния при расчете на совокупную массу полимера.
10. Способ по п.8, в котором полимер содержит:
(a) от 0,2 до 20% силановых групп, измеренных по кремнию,
(b) от 1 до 45% карбоксильных групп,
(c) от 0,5 до 6,5% гидроксильных групп,
(d) от 0,2 до 5,0% азотсодержащих групп;
при этом процентное содержание по массе получают при расчете на совокупную массу полимера.
11. Способ по п.1, в котором раствор содержит загуститель.
12. Способ по п.11, в котором загустителем является поливинилпирролидон.
13. Способ по п.12, в котором поливинилпирролидон присутствует в количестве не больше, чем 20 мас.% при расчете на совокупную массу раствора.
14. Волокно, полученное по способу электропрядения, содержащее полимер, который сшивают до и во время проведения процесса электропрядения.
15. Волокно, полученное по способу электропрядения, по п.14, имеющее диаметр в диапазоне от 5 до 5000 нм.
16. Волокно, полученное по способу электропрядения, по п.14, содержащее сшивки -Si-O-Si-.
17. Волокно, полученное по способу электропрядения, по п.14, представляющее собой сшитый (мет)акриловый полимер.
18. Волокно, полученное по способу электропрядения, по п.14, представляющее собой (мет)акриловый полимер, содержащий сшивки -Si-O-Si-.